(57)【特許請求の範囲】
【請求項１】
金属を含有する流体をろ過する方法であって、
ペルフルオロスルホン酸（ＰＦＳＡ）ポリマーを含む非架橋コーティングを有する多孔質ＰＴＦＥ基材を含む多孔質ＰＴＦＥ膜に金属を含有する流体を通過させるステップを含み、
前記非架橋コーティングが、ＰＦＳＡポリマーの濃度が０．１〜３％であるコーティング溶液で前記多孔質ＰＴＦＥ基材を被覆した後に前記コーティング溶液を硬化させることにより形成され、前記膜が少なくとも３０ダイン／ｃｍ（３０×１０−５Ｎ／ｃｍ）のＣＷＳＴを有し、前記流体から金属を除去する、方法。
【請求項２】
硫酸過酸化水素水混合物（ＳＰＭ）流体をろ過する方法であって、
ペルフルオロスルホン酸（ＰＦＳＡ）ポリマーを含む非架橋コーティングを有する多孔質ＰＴＦＥ基材を含む多孔質ＰＴＦＥ膜に前記流体を通過させるステップを含み、
前記非架橋コーティングが、ＰＦＳＡポリマーの濃度が０．１〜３％であるコーティング溶液で前記多孔質ＰＴＦＥ基材を被覆した後に前記コーティング溶液を硬化させることにより形成され、前記膜が少なくとも３０ダイン／ｃｍ（３０×１０−５Ｎ／ｃｍ）のＣＷＳＴを有し、前記流体から粒子を除去する、方法。
【請求項３】
前記流体がエレクトロニクス産業で使用される流体である、請求項１又は２に記載の方法。
【請求項４】
前記流体から第２族金属及び／又は遷移金属を除去するステップを含む、請求項１〜３のいずれか一項に記載の方法。
【請求項５】
ペルフルオロスルホン酸（ＰＦＳＡ）ポリマーの濃度が０．１〜３％であるコーティング溶液で多孔質ＰＴＦＥ基材を被覆するステップ；及び前記コーティング溶液を２００℃未満の温度で硬化させるステップを含む、金属を除去する膜を作製する方法。
【発明の詳細な説明】
【発明の詳細な説明】
【０００１】
［発明の背景］
[0001]ＰＴＦＥ膜、特に延伸ＰＴＦＥ（ｅＰＴＦＥ）膜は、腐食性又は化学的に活性な液体などの浸漬・負荷流体の処理を含む用途を含めて種々の液体及び気体のろ過用途で使用される。しかし、低い流れ抵抗をもちながら、金属捕捉又は金属除去効率を示すことができる多孔質ＰＴＦＥ膜に対するニーズがある。
【０００２】
[0002]本発明のこれら及びその他の利点は以下の説明から明らかとなろう。
【０００３】
［発明の簡単な概要］
[0003]本発明の実施形態は、ペルフルオロスルホン酸（ＰＦＳＡ）ポリマーを含む非架橋コーティングを有する多孔質ＰＴＦＥ基材を含み、少なくとも約３０ダイン／ｃｍ（約３０×１０−５Ｎ／ｃｍ）のＣＷＳＴを有する、多孔質ＰＴＦＥ膜を提供する。
【０００４】
[0004]別の実施形態においては、金属を含有する流体をろ過する方法が提供され、上記方法はペルフルオロスルホン酸（ＰＦＳＡ）ポリマーを含む非架橋コーティングを有する多孔質ＰＴＦＥ基材を含む多孔質ＰＴＦＥ膜に金属を含有する流体を通過させるステップを含み、上記膜は少なくとも約３０ダイン／ｃｍ（約３０×１０−５Ｎ／ｃｍ）のＣＷＳＴを有し、流体から金属を除去する。
【０００５】
[0005]別の実施形態においては、硫酸過水素水混合物（ＳＰＭ）流体をろ過する方法が提供され、上記方法はペルフルオロスルホン酸（ＰＦＳＡ）ポリマーを含む非架橋コーティングを有する多孔質ＰＴＦＥ基材を含む多孔質ＰＴＦＥ膜に流体を通過させるステップを含み、上記膜は少なくとも約３０ダイン／ｃｍ（約３０×１０−５Ｎ／ｃｍ）のＣＷＳＴを有し、流体から粒子を除去する。
【０００６】
[0006]上記膜を含む装置、及び上記膜を作製する方法も、本発明の実施形態に従って提供される。
【図面の簡単な説明】
【０００７】
【図１】図１は、未処理のＰＴＦＥ膜、及び市販のＵＶ処理されたＰＴＦＥ膜と比較した、本発明によるＰＦＳＡで被覆されたＰＴＦＥ膜の様々な実施形態に対する金属吸収を示すグラフである。
【図２】図２は、未処理のＰＴＦＥ膜と比較した本発明によるＰＦＳＡで被覆されたＰＴＦＥ膜の様々な実施形態に対する金属吸収を示すグラフであり、吸収が篩い分けではなくコーティングに起因することを示している。
【０００８】
［発明の詳細な説明］
[0009]本発明の実施形態によると、多孔質ＰＴＦＥ膜は、ペルフルオロスルホン酸（ＰＦＳＡ）ポリマーを含む非架橋コーティングを有する多孔質ＰＴＦＥ基材を含み、上記膜は少なくとも約３０ダイン／ｃｍ（約３０×１０−５Ｎ／ｃｍ）のＣＷＳＴを有する。
【０００９】
[0010]本発明の実施形態による金属を含有する流体をろ過する方法は、ペルフルオロスルホン酸（ＰＦＳＡ）ポリマーを含む非架橋コーティングを有する多孔質ＰＴＦＥ基材を含む多孔質ＰＴＦＥ膜に金属を含有する流体を通過させるステップを含み、上記膜は、少なくとも約３０ダイン／ｃｍ（約３０×１０−５Ｎ／ｃｍ）のＣＷＳＴを有し、流体から金属を除去する（例えば、金属を含有する流体から第２族金属（例えば、Ｍｇ及び／又はＣａ）、多価金属及び／又は遷移金属（例えば、Ｃｒ、Ｍｎ、Ｆｅ、及び／又はＮｉ）を除去する）。
【００１０】
[0011]別の実施形態において、硫酸過酸化水素水混合物（ＳＰＭ）流体をろ過する方法が提供され、上記方法はペルフルオロスルホン酸（ＰＦＳＡ）ポリマーを含む非架橋コーティングを有する多孔質ＰＴＦＥ基材を含む多孔質ＰＴＦＥ膜に流体を通過させるステップを含み、上記膜は少なくとも約３０ダイン／ｃｍ（約３０×１０−５Ｎ／ｃｍ）のＣＷＳＴを有し、流体から粒子（シリカを含有する粒子などの）を除去する。
【００１１】
[0012]実施形態において、金属を除去する膜を作製する方法が提供され、前記方法は、ペルフルオロスルホン酸（ＰＦＳＡ）ポリマーを含むコーティングで多孔質ＰＴＦＥ基材を被覆するステップ、及び２５０℃未満、好ましくは約２００℃未満の温度でコーティングを硬化させるステップを含む。
【００１２】
[0013]さらに別の実施形態において、金属を除去する膜を作製する方法が提供され、上記方法は、ペルフルオロスルホン酸（ＰＦＳＡ）ポリマーを含むコーティングで多孔質ＰＴＦＥ基材を被覆するステップであって、ここで、架橋剤は使用せず、上記コーティングは室温で製造するステップ；及び２５０℃未満の温度で上記コーティングを硬化させるステップを含む。硬化は約２５℃〜約２００℃の温度で行うのが好ましい。
【００１３】
[0014]金属作用剤が使用され、（例えば、マイクロエレクトロニクス産業において）規格を満たすために後洗浄プロセスで（例えば、ＨＣｌを用いて）上記金属作用剤を除去する幾つかの用途向けの膜の製造と対照的に、本発明による膜は金属作用剤を含まないコーティングと共に製造することができて有利である。加えて、膜は本発明に従って製造に都合のよいプロセスで製造することができ、例えば、製造は現存する製造プロセスに容易に組み込むことができ、結果として製造速度が速くなる。
【００１４】
[0015]本発明による被覆された多孔質ＰＴＦＥ膜は、高い金属捕捉又は金属除去効率と低い流れ抵抗の組合せを示しつつ、処理される流体中で湿ったままでいる（すなわち、膜はプロセス流体中で脱湿されない）のが有利であり、滅菌ろ過用途を含む広範囲の液体、及び気体（空気を含む）のろ過用途に有用である。代表的な用途には、例えば、診断用途（例えば、サンプル調製及び／又は診断用側方流装置を含む）、インクジェット用途、リソグラフィー、例えば、ＨＤ／ＵＨＭＷ  ＰＥベースの媒体の代替として、医薬品産業用のろ過流体、金属除去、超純水の生産、工業用水及び地表水の処理、医学用のろ過流体（家庭用及び／又は患者用の使用、例えば、静脈内用途を含み、また例えば血液などの生物学的流体のろ過（例えば、ウィルス除去）も含む）、エレクトロニクス産業用ろ過流体（例えば、マイクロエレクトロニクス産業のフォトレジスト流体及び熱い硫酸過酸化水素水混合物（ＳＰＭ）流体のろ過）、食品及び飲料産業用ろ過流体、ビールろ過、浄化、抗体及び／又はタンパク質を含有する流体のろ過、核酸を含有する流体のろ過、細胞検出（インサイチュを含む）、細胞収穫、及び／又は細胞培養流体のろ過が挙げられる。代わりに、又は加えて、本発明の実施形態による多孔質膜は、空気及び／又は気体をろ過するのに使用することができ、及び／又は通気用途（例えば、空気及び／又は気体は通過させるが、液体は通さない）に使用することができる。本発明の実施形態による多孔質膜は、例えば眼科手術用品などの手術用装置及び製品を含む、種々の装置に使用することができる。本発明の膜は寸法的に安定である。幾つかの実施形態において、多孔質ＰＴＦＥ膜は、個別に、例えば支持されない膜として利用することができ、他の実施形態では、多孔質ＰＴＦＥ膜はその他の多孔質エレメント及び／又は別の構成要素と組み合わせて、例えば複合物品、フィルター素子、及び／又はフィルターなどの物品を提供することができる。
【００１５】
[0016]コーティングを製造するのに使用される適切なＰＦＳＡポリマー分散液の１つの例はＳｏｌｖａｙ  Ｓｐｅｃｉａｌｔｙ  Ｐｏｌｙｍｅｒｓ（Ｂｏｒｇｅｒ、Ｔｅｘａｓ）からアクイヴィオン（ＡＱＵＩＶＩＯＮ）（登録商標）ＰＦＳＡ（例えば、アクイヴィオンＰＦＳＡ  Ｄ８３−２４Ｂ、アクイヴィオンＰＦＳＡ  Ｄ８３−０６Ａ、及びアクイヴィオンＰＦＳＡ  Ｄ７９−２０ＢＳ）として入手可能であり、これはテトラフルオロエチレンとスルホニルフルオリドビニルエーテル（ＳＦＶＥ）Ｆ２Ｃ＝ＣＦ−Ｏ−ＣＦ２−ＣＦ２−ＳＯ２Ｆの短い側鎖（ＳＳＣ）のコポリマーをベースとしている。アイオノマー分散液はそのスルホン酸形態を含有している。適切なＰＦＳＡポリマー分散液の別の例はデュポン（ＤｕＰｏｎｔ）（商標）ナフィオン（Ｎａｆｉｏｎ）（登録商標）ＰＦＳＡポリマー分散液である。
【００１６】
[0017]コーティングを製造する際、コーティング溶液中のＰＦＳＡの濃度はいろいろな用途に合わせて変えることができる。通例、濃度は約０．１％〜約３％の範囲であり、約０．１２％〜約２．２％の範囲がより好ましい。
【００１７】
[0018]様々な多孔質ＰＴＦＥ基材及び膜（市販の基材及び膜を含む）を本発明に従って被覆することができる。
【００１８】
[0019]膜及び基材は当技術分野で公知のように、例えば、限定はしないが、ディップ被覆又は噴霧により被覆することができる。
【００１９】
[0020]膜は、任意の適切な細孔構造、例えば、細孔サイズ（例えば、バブルポイントにより、又は例えば米国特許第４，３４０，４７９号に記載されているようにＫＬにより証明されるか、又は毛管凝縮フローポロメーターにより証明される）、平均フローポア（ＭＦＰ）サイズ（例えば、ポロメーター、例えばＰｏｒｖａｉｒポロメーター（Ｐｏｒｖａｉｒ  ｐｌｃ、Ｎｏｒｆｏｌｋ、英国）、又は商標ポロルクス（ＰＯＲＯＬＵＸ）（Ｐｏｒｏｍｅｔｅｒ．ｃｏｍ；ベルギー）で入手可能なポロメーターを用いて特性決定されたとき）、細孔等級、細孔直径（例えば、例えば米国特許第４，９２５，５７２号に記載されている改良型ＯＳＵ  Ｆ２試験を用いて特性決定されたとき）、又は除去等級媒体を有することができる。使用される細孔構造は、利用される粒子のサイズ、処理される流体の組成、及び処理される流体の所望の流出レベルに依存する。
【００２０】
[0021]通例、本発明による被覆された多孔質ＰＴＦＥ膜は約１マイクロメートル又はそれ以下の細孔等級を有し、（特に脱湿されない適用の場合）約０．０５マイクロメートル〜約０．０２マイクロメートル、又はそれ以下の範囲であるのが好ましい。例えば、膜はナノ多孔質膜、例えば１ｎｍ〜１００ｎｍの範囲の直径の細孔を有する膜であってもよい。
【００２１】
[0022]通例、被覆された膜は約０．２〜約５．０ミル（約５〜約１２７ミクロン）の範囲の厚さを有し、約０．５〜約１．０ミル（約１３〜約２５ミクロン）の範囲が好ましいが、膜はこれらの値より厚くても又は薄くてもよい。
【００２２】
[0023]多孔質膜はある所望の臨界湿潤表面張力（例えば米国特許第４，９２５，５７２号に定義されているＣＷＳＴ）を有することができる。ＣＷＳＴは一定の組成の一組の溶液を用いて測定することができる。各々の溶液は特定の表面張力を有する。溶液の表面張力は小さい不等価な増分で２５〜９２ダイン／ｃｍの範囲である。膜の表面張力を測定するために、膜を白色光テーブルの上に置き、一定の表面張力の一滴の溶液を膜の表面に付け、その液滴が膜を貫通して透過し、光が膜を通り抜けたことを示す明るい白色になるのにかかった時間を記録する。液滴が膜を透過するのにかかる時間が≦１０秒であるとき、瞬時の湿潤と考えられる。この時間が＞１０秒の場合、その溶液は膜を部分的に湿潤すると考えられる。ＣＷＳＴは、当技術分野で公知のように、さらに例えば米国特許第５，１５２，９０５号、同第５，４４３，７４３号、同第５，４７２，６２１号、及び同第６，０７４，８６９号に開示されているように選択することができる。
【００２３】
[0024]通例、被覆されたＰＴＦＥ膜は少なくとも約２７ダイン／ｃｍ（約２７×１０−５Ｎ／ｃｍ）、より好ましくは少なくとも約３０ダイン／ｃｍ（約３０×１０−５Ｎ／ｃｍ）、幾つかの実施形態では少なくとも約３５ダイン／ｃｍ（約３５×１０−５Ｎ／ｃｍ）のＣＷＳＴを有する。例えば、被覆されたＰＴＦＥ膜は約３０ダイン／ｃｍ（約３０×１０−５Ｎ／ｃｍ）〜約４０ダイン／ｃｍ（約４０×１０−５Ｎ／ｃｍ）、又はそれ以上の範囲のＣＷＳＴを有してもよい。
【００２４】
[0025]被覆された多孔質ＰＴＦＥ膜を含むフィルター、フィルター素子及び／又は複合物品などの物品は、異なる構造及び／又は機能を有することができる追加の素子、層、又は構成要素、例えば、以下の：予備ろ過、支持、排出、スペーシング及び緩衝作用のいずれか１つ又はそれ以上の少なくとも１つを含むことができる。実例として、フィルターはメッシュ及び／又はスクリーンなどの少なくとも１つの追加の素子も含むことができる。
【００２５】
[0026]本発明の実施形態によると、膜、フィルター素子、複合物品及び／又はフィルターは平面状、プリーツ状、らせん状、及び／又は中空円筒状を含めて種々の構成形状を有することができる。
【００２６】
[0027]膜、フィルター素子、複合物品及び／又はフィルターは、通例、少なくとも１つの入口及び少なくとも１つの出口を含み、入口と出口との間に少なくとも１つの流体流路を定めるハウジング内に配置され、ここで、膜は流体流路を横切って、ろ過装置を実現する。交差流用途の場合、膜、複合物品及び／又はフィルターは、少なくとも１つの入口及び少なくとも２つの出口を含み、入口と第１の出口との間に少なくとも第１の流体流路を、入口と第２の出口との間に第２の流体流路を定めるハウジング内に配置され、ここで、膜は第１の流体流路を横切って、ろ過装置を実現するのが好ましい。このろ過装置は滅菌可能である。適切な形状及び少なくとも１つの入口及び少なくとも１つの出口を備える任意のハウジングを使用することができる。
【００２７】
[0028]ハウジングは、処理される流体と適合できるあらゆる不浸透性の熱可塑性材料を含めて任意の適切な硬い不浸透性の材料から製作することができる。例えば、ハウジングはステンレス鋼などの金属、又はポリマーから製作することができる。ある実施形態において、ハウジングはアクリル、ポリプロピレン、ポリスチレン、又はポリカーボネート樹脂などのポリマーである。
【００２８】
[0029]以下の実施例は本発明をさらに例証するが、もちろん、いかなる意味でもその範囲を限定するものと考えるべきではない。
【００２９】
実施例１
[0030]この実施例は、本発明の実施形態に従って膜を製造する方法を説明する。
【００３０】
[0031]０．２５％のＰＦＳＡ溶液（アクイヴィオンＰＦＳＡ  ２４；Ｄ８３−２４Ｂ  Ｓｏｌｖａｙ  Ｐｌａｓｔｉｃｓ）をメタノール−水媒体中で調製してポリマー溶液を得る。市販のＰＴＦＥ基材（（膜）Ｓｕｍｉｔｏｍｏ  Ｅｌｅｃｔｒｉｃ  Ｆｉｎｅ  Ｐｏｌｙｍｅｒ，Ｉｎｃ．、公称細孔径５０ｎｍ）をポリマー溶液で十分に濡れるまでディップ被覆し、溶液から取り出し、約２分間水気を切り、抑止し、１５０℃で１０分間乾燥した後、室温のＤＩ水で１２時間洗浄し、試験する。
【００３１】
[0032]（未処理の（コントロール）ＰＴＦＥ膜及び市販のＵＶ処理したＰＴＦＥ膜と比較した）結果は以下の通り。
【表１】
0006295456.tif 000002
【００３２】
[0033]この実施例は、本発明の実施形態によると、流れは殆ど低下しないで、ＣＷＳＴが増大する（従って、膜は脱湿されない）ことを示している。
【００３３】
実施例２
[0034]この実施例は、本発明の実施形態による２つのＰＦＳＡで被覆されたＰＴＦＥ膜（異なる濃度のＰＦＳＡを用いて調製）に対する金属除去効率を、未処理の（コントロール）ＰＴＦＥ膜、及び市販のＵＶ処理したＰＴＦＥ膜と比較して示す。
【００３４】
[0035]２つのＰＦＳＡで被覆されたＰＴＦＥ膜を実施例１に一般的に記載されているようにして製造する。１つの膜は、メタノール−水媒体中で調製した０．２５％のＰＦＳＡ溶液（アクイヴィオンＰＦＳＡ  Ｄ８３−２４Ｂ）でディップ被覆し、別の膜は、メタノール−水媒体中で調製した０．５％ＰＦＳＡ溶液（アクイヴィオンＰＦＳＡ  Ｄ８３−２４Ｂ）でディップ被覆する。
【００３５】
[0036]流体サンプルはそれぞれ別に、以下の金属：Ｌｉ、Ｎａ、Ｋ（第１族金属）；Ｍｇ、Ｃａ（第２族金属）；Ａｌ、Ｐｂ（第３族金属）、及びＣｒ、Ｍｏ、Ｍｎ、Ｆｅ、Ｎｉ、Ｃｕ、Ｚｎ（遷移金属）を含有する。
【００３６】
[0037]図１に示されているように、本発明による膜の実施形態は、未処理の膜及び市販のＵＶ処理した膜と比較して、様々な第２族金属及び様々な遷移金属を効率的に除去する。
【００３７】
実施例３
[0038]この実施例は、本発明の実施形態による２つのＰＦＳＡで被覆されたＰＴＦＥ膜（異なる濃度のＰＦＳＡを用いて製造）についての金属除去効率を示す。
【００３８】
[0039]２つのＰＦＳＡで被覆されたＰＴＦＥ膜を実施例１に一般的に記載されているようにして製造する。１つの膜は、メタノール−水媒体中で調製した０．２５％のＰＦＳＡ溶液（アクイヴィオンＰＦＳＡ  Ｄ８３−２４Ｂ）でディップ被覆し、別の膜は、メタノール−水媒体中で調製した０．５％のＰＦＳＡ溶液（アクイヴィオンＰＦＳＡ  Ｄ８３−２４Ｂ）でディップ被覆する。
【００３９】
[0040]流体サンプルはそれぞれ別に、以下の金属：Ｌｉ、Ｎａ、Ｋ（第１族金属）；Ｍｇ、Ｃａ（第２族金属）；Ａｌ、Ｐｂ（第３族金属）、及びＣｒ、Ｍｏ、Ｍｎ、Ｆｅ、Ｎｉ、Ｃｕ、Ｚｎ（遷移金属）を含有する。
【００４０】
[0041]図２に示されているように、本発明による膜の実施形態は、未処理の膜と比較して、第２族金属、並びに様々な第３族及び様々な遷移金属をより効率的に除去しており、吸収が篩い分けではなくコーティングによるものであることを示している。
【００４１】
実施例４
[0042]この実施例は、コーティングが溶媒中に浸漬することによって除去されないので、ＰＴＦＥ膜上のＰＦＳＡコーティングは架橋されていないことを示す。
【００４２】
[0043]ＰＴＦＥ膜を、７桁天秤を用いて秤量する。
【００４３】
[0044]実施例１に一般的に記載されている２４％  ｗ／ｗ（ストック）ＰＦＳＡ溶液を用いて膜を被覆して非架橋膜を生成する。
【００４４】
[0045]２４％  ｗ／ｗ（ストック）ＰＦＳＡ溶液を用いて架橋膜を製造し、これらの膜を約２６０℃で乾燥する。
【００４５】
[0046]乾燥したコントロール、非架橋、及び架橋膜を秤量する。
【００４６】
[0047]膜を、被覆された膜を作製するのに使用したのと同じ溶媒（メタノール）溶液に浸漬する。１組の被覆された膜を室温の溶媒溶液に浸漬し、別の１組の被覆された膜を４０℃の溶媒溶液に浸漬する。４０℃の溶媒溶液の使用はあらゆる副産物の溶媒和の加速を助ける。
【００４７】
[0048]膜を新たな溶媒で３回濯ぎ、乾燥し、再度秤量する。
【００４８】
[0049]室温及び４０℃の溶媒溶液に浸漬したコントロール膜及び非架橋の被覆された膜の重量は元の重量と同じであるが、室温及び４０℃の溶媒溶液に浸漬した架橋され被覆された膜の重量は元の重量より小さく、膜が架橋されていることを示している。
【００４９】
[0050]本明細書中で引用した刊行物、特許出願、及び特許を含めて全ての文献は、参照により、各々の文献が参照により組み込まれることが個別且つ具体的に示され、しかもその全体が本明細書中に記載されているのと同程度に本明細書に組み込まれる。
【００５０】
[0051]本発明を説明する文脈において（特に以下の特許請求の範囲の文脈において）、単数形態の用語「a」、「an」、「the」及び「少なくとも１つ」及び類似の指示対象の使用は、本明細書中で他に示さない限り、又は文脈により明らかに矛盾しない限り、単数形及び複数形の両方を含むものと考えられる。１つ又はそれ以上の項目のリストに続く用語「少なくとも１つ」の使用（例えば、「Ａ及びＢの少なくとも１つ」）は、本明細書中で他に示さない限り、又は文脈により明らかに矛盾しない限り、リストされた項目から選択される１つの項目（Ａ又はＢ）又はリストされた項目の２つ若しくはそれ以上の任意の組合せ（Ａ及びＢ）を意味すると解釈されたい。用語「含む」、「有する」、「包含する」及び「含有する」は、他に示さない限り、非限定的な用語として解釈されたい（すなわち、「含むが、限定されない」を意味する）。本明細書中で値の範囲の記載は、本明細書中で他に示さない限り、単にその範囲内に入る各々の別個の値に個別に言及することの簡略表記方法として役立たせることを意図しており、各々の別個の値はあたかも本明細書中に個別に記載されているかのように本明細書中に組み込まれる。本明細書中に記載されている方法は全て、本明細書中で他に示さない限り、又は他に文脈により明らかに矛盾しない限り、任意の適切な順序で実施することができる。本明細書中に挙げるいずれかの及びあらゆる例、又は代表的な原語（例えば、「などの」）の使用は、単に本発明をより良好に明らかにすることを意図しており、他に断らない限り本発明の範囲に制限を課すことはない。本明細書中のいかなる原語も、特許請求の範囲に記載されてないいずれかの要素を本発明を実施するのに必須であるとして示すものと解釈されるべきではない。
【００５１】
[0052]本明細書には、本発明者が知る、本発明を実施するための最良の態様を含めて本発明の好ましい実施形態が記載されている。これら好ましい実施形態の変形は以上の説明に接した当業者には明らかとなるであろう。本発明者は当業者がかかる変形を適宜使用することを期待し、また本発明者は本発明が本明細書中に具体的に記載されている以外の方法で実施されることを意図している。従って、本発明は、適用可能な法律により許されるように後続の特許請求の範囲に記載の主題のあらゆる修正及び等価物を包含する。さらにまた、本明細書中で他に示さない限り、又は他に文脈により明らかに矛盾しない限り、上記要素のあらゆる可能な変形における任意の組合せが本発明に包含される。
【図１】
0006295456.tif 000003
【図２】
0006295456.tif 000004